(57)【要約】      （修正有）【課題】曲げによる光ロスが小さく、耐熱耐湿性があり、光ファイバ素線と保護層の接着力が強い多芯プラスチック光ファイバ素線及びケーブルを提供する。【解決手段】ポリメチルメタクリレート系樹脂からなり第一鞘樹脂層で被覆されたファイバ状の芯が、第二鞘樹脂層中に７〜１００００本存在する、多芯プラスチック光ファイバ素線であって、第一鞘樹脂層が、５５モル％を超え７０モル％以下のテトラフロロエチレン成分、１０〜１６モル％のヘキサフロロプロペン成分及び２０〜３５モル％のビニリデンフロライド成分からなる第一共重合体で構成され、第二鞘樹脂層が、２８〜４０モル％のテトラフロロエチレン成分、８〜２２モル％のヘキサフロロプロペン成分及び４０〜６２モル％のビニリデンフロライド成分からなる第二共重合体で構成される、多芯プラスチック光ファイバ素線。【選択図】図２
2010032641.tif 000002
【特許請求の範囲】
【請求項１】
ポリメチルメタクリレート系樹脂からなり第一鞘樹脂層で被覆されたファイバ状の芯が、第二鞘樹脂層中に７〜１００００本存在する、多芯プラスチック光ファイバ素線であって、
第一鞘樹脂層が、５５モル％を超え７０モル％以下のテトラフロロエチレン成分、１０〜１６モル％のヘキサフロロプロペン成分及び２０〜３５モル％のビニリデンフロライド成分からなる、融点が１５０〜１９０℃、屈折率が１．３５〜１．３７、メルトフローインデックスが１〜７ｇ／１０分の第一共重合体で構成され、
第二鞘樹脂層が、２８〜４０モル％のテトラフロロエチレン成分、８〜２２モル％のヘキサフロロプロペン成分及び４０〜６２モル％のビニリデンフロライド成分からなる、融点が第一共重合体より低く、屈折率が１．３５〜１．３７、メルトフローインデックスが第一共重合体より大きい第二共重合体で構成される、多芯プラスチック光ファイバ素線。
【請求項２】
請求項１に記載の多芯プラスチック光ファイバ素線であって、
長手方向に垂直な断面において、素線外周に最も近接した芯から素線外周までの最短距離が、素線の直径の１〜４％である、多芯プラスチック光ファイバ素線。
【請求項３】
請求項１又は２に記載の多芯プラスチック光ファイバ素線の外側に、厚さ２０μｍ〜７００μｍのナイロン樹脂からなる保護層を備える、多芯プラスチック光ファイバケーブル。
【発明の詳細な説明】
【技術分野】
【０００１】
本発明は、車載用配線、ＦＡ機器配線、パソコン配線などの光信号伝送や、光電センサーなどに使用される、多芯プラスチック光ファイバ素線及びケーブルに関する。
【背景技術】
【０００２】
プラスチック光ファイバとしては、光透過性の観点からポリメチルメタクリレート系樹脂からなる芯を備えたものが一般的であるが、ポリメチルメタクリレート系樹脂のガラス転移点（Ｔｇ）は１１０℃程度であるため、高温での耐熱性を満足すべく、ポリメチルメタクリレート系樹脂の極限的な性能の引き出しが求められている。この耐熱性を向上させるためには、できるだけ高融点の鞘樹脂を使用することが望ましい。
【０００３】
ポリメチルメタクリレート系樹脂からなる芯を有する単芯プラスチック光ファイバの鞘樹脂については、高開口数で１１０℃で耐熱性を有するものとして、テトラフロロエチレン成分が５５モル％を超え７０モル％以下、ヘキサフロロプロペン成分が１０〜１６モル％、ビニリデンフロライド成分が２０〜３５モル％からなる共重合体が提案されている（特許文献１参照）。
【０００４】
また、ポリメチルメタクリレート系樹脂からなる芯を有する多芯プラスチック光ファイバの鞘樹脂については、テトラフロロエチレン成分が２８モル％を超え４０モル％以下、ヘキサフロロプロペン成分が８〜２２モル％、ビニリデンフロライド成分が４０〜６２モル％からなる共重合体が提案されている（特許文献２参照）。
【特許文献１】特開２００１−１７４６４６号公報
【特許文献２】特開平１１−２３７５１３号公報
【発明の開示】
【発明が解決しようとする課題】
【０００５】
ところで、単芯プラスチック光ファイバにおいて、高融点でメルトフローインデックスが小さい鞘樹脂をポリメチルメタクリレート系樹脂と同時に紡糸するには、複合紡糸ダイ、芯樹脂、鞘樹脂の温度を制御することでようやく可能であった。先述したように、特許文献１に記載の鞘樹脂を鞘樹脂層として使用した単芯プラスチック光ファイバは提案されていたが、同様の鞘樹脂を鞘樹脂層として使用した多芯プラスチック光ファイバはこれまで提案されていなかった。
【０００６】
本発明の目的は、曲げによる光ロスが小さく、耐熱耐湿性があり、光ファイバ素線と保護層の接着力が強い多芯プラスチック光ファイバ素線及びケーブルを提供することである。
【課題を解決するための手段】
【０００７】
本発明者が上記課題を検討した結果、複合紡糸ダイの温度を高めに設定することで、単芯プラスチック光ファイバに用いられている上記鞘樹脂を鞘樹脂層として使用した多芯プラスチック光ファイバの紡糸は可能となったが、後述する比較例で示すように最外周に配置された芯の光透過率が低下することが判明した。
【０００８】
そこで、さらなる検討の結果、多芯プラスチック光ファイバ素線として、芯と第一鞘樹脂層と第二鞘樹脂層とからなる素線であって、第一鞘樹脂層が低屈折率かつ高融点の第一共重合体で構成され、第二鞘樹脂層が、屈折率が第一共重合体と同等であり、メルトフローインデックスが第一共重合体より大きく、かつ、第一共重合体より低い融点を有する第二共重合体で構成される、素線で解決できることを見出し、本発明に至った。すなわち、本発明は以下に関する。
【０００９】
［１］ポリメチルメタクリレート系樹脂からなり第一鞘樹脂層で被覆されたファイバ状の芯が、第二鞘樹脂層中に７〜１００００本存在する、多芯プラスチック光ファイバ素線であって、第一鞘樹脂層が、５５モル％を超え７０モル％以下のテトラフロロエチレン成分、１０〜１６モル％のヘキサフロロプロペン成分及び２０〜３５モル％のビニリデンフロライド成分からなる、融点が１５０〜１９０℃、屈折率が１．３５〜１．３７、メルトフローインデックスが１〜７ｇ／１０分の第一共重合体で構成され、第二鞘樹脂層が、２８〜４０モル％のテトラフロロエチレン成分、８〜２２モル％のヘキサフロロプロペン成分及び４０〜６２モル％のビニリデンフロライド成分からなる、融点が第一共重合体より低く、屈折率が１．３５〜１．３７、メルトフローインデックスが第一共重合体より大きい第二共重合体で構成される、多芯プラスチック光ファイバ素線。
【００１０】
［２］［１］に記載の多芯プラスチック光ファイバ素線であって、長手方向に垂直な断面において、素線外周に最も近接した芯から素線外周までの最短距離が、素線の直径の１〜４％である、多芯プラスチック光ファイバ素線。
【００１１】
［３］［１］又は［２］に記載の多芯プラスチック光ファイバ素線の外側に、厚さ２０μｍ〜７００μｍのナイロン樹脂からなる保護層を備える、多芯プラスチック光ファイバケーブル。
【発明の効果】
【００１２】
本発明の多芯プラスチック光ファイバ素線及びケーブルは、曲げによる光ロスが小さく、耐熱耐湿性があり、光ファイバ素線と保護層の接着力が強い。
【発明を実施するための最良の形態】
【００１３】
以下、必要に応じて図面を参照しつつ、本発明について詳細に説明する。
【００１４】
図１に後述する比較例１の多芯プラスチック光ファイバケーブルの長手方向に垂直な断面を模式的に示す。図中、１は芯（島部）、２は鞘樹脂層（海部）で、芯及び鞘樹脂層により構成される素線にさらに被覆層３を設けたものがプラスチック光ファイバケーブル４である。５は素線外周に最も近接した芯から素線外周までの最短距離を示す。
【００１５】
次に、図２に本発明のプラスチック光ファイバケーブルの一例の長手方向に垂直な断面を模式的に示す。図中、１は芯（島部）、２ａ,２ｂはそれぞれ第一,第二鞘樹脂層（海部）で、芯及び鞘樹脂層により構成される素線にさらに被覆層（保護層）３を設けたものが本発明のプラスチック光ファイバケーブル４である。５は素線外周に最も近接した芯から素線外周までの最短距離を示す。
【００１６】
本発明のプラスチック光ファイバ素線は、ポリメチルメタクリレート系樹脂からなり第一鞘樹脂層で被覆されたファイバ状の芯が、第二鞘樹脂層中に７〜１００００本存在する、多芯プラスチック光ファイバ素線である。
【００１７】
芯の数は７〜１００００本であり、３７〜３０００本が好ましい。芯が７本以上であれば、曲げた時の光ロスが少なく、１００００本以下であれば全光量の損失が少ない。素線の長手方向に垂直な断面における全ての芯の占める面積の比率は５０％〜８５％が好ましい。
【００１８】
多芯プラスチック光ファイバを信号伝送に使用する場合、大切なことは、効率よく光を受光することである。そのためには、光が入射する部分は芯の充填率が高くなるように整然と芯を配置する必要がある。中央の１本の芯を配置が安定するように６本の芯で取り囲んだ７芯、さらにその外側を１２本の芯で同心円状に囲んだ１９芯、さらに外側を順次同心円状に取り囲んだ３７芯、６１芯、９１芯のように最も外側の芯が六角形を形成するように芯が配置するのがよい。芯の配置は芯の本数が大きくなるほど円状に近づいていく。
【００１９】
本発明で芯を形成する芯樹脂として用いられるポリメチルメタクリレート系樹脂としては、メチルメタクリレート単独重合体や、メチルメタクリレートを５０重量％以上含んだ共重合体があげられる。該共重合体において、メチルメタクリレートと共重合可能な成分としては、アクリル酸メチル、アクリル酸エチル、アクリル酸ブチルなどのアクリル酸エステル類、メタクリル酸エチル、メタクリル酸プロピル、メタクリル酸シクロヘキシルなどのメタクリル酸エステル類、イソプロピルマレイミドのようなマレイミド類、アクリル酸、メタクリル酸、スチレンなどがあり、これらの中から一種以上を適宜選択して用いることができる。
【００２０】
第一鞘樹脂層は、５５モル％を超え７０モル％以下のテトラフロロエチレン成分、１０〜１６モル％のヘキサフロロプロペン成分及び２０〜３５モル％のビニリデンフロライド成分からなる、融点が１５０〜１９０℃、ナトリウムＤ線で２０℃で測定した屈折率が１．３５〜１．３７、メルトフローインデックス（２３０℃、荷重３．８ｋｇ、オリフィスの直径２ｍｍ、長さ８ｍｍ）が１〜７ｇ／１０分の第一共重合体（以下、「第一鞘樹脂」と称する）で構成されており、２３℃におけるショアＤ硬度（ＡＳＴＭＤ２２４０）が５０〜５９であることが好ましい。
【００２１】
第二鞘樹脂層は、２８〜４０モル％のテトラフロロエチレン成分、８〜２２モル％のヘキサフロロプロペン成分及び４０〜６２モル％のビニリデンフロライド成分からなる、融点が第一鞘樹脂より低く、ナトリウムＤ線で２０℃で測定した屈折率が１．３５〜１．３７、メルトフローインデックス（２３０℃、荷重３．８ｋｇ、オリフィスの直径２ｍｍ、長さ８ｍｍ）が第一鞘樹脂より大きい第二共重合体（以下、「第二鞘樹脂」と称する）で構成されており、融点が１２０〜１４０℃、２３℃におけるショアＤ硬度（ＡＳＴＭＤ２２４０）が３８〜４５、メルトフローインデックス（２３０℃、荷重３．８ｋｇ、オリフィスの直径２ｍｍ、長さ８ｍｍ）が７〜１００ｇ／１０分であることが好ましい。なお、第一鞘樹脂及び第二鞘樹脂の融点は、ＪＩＳ  Ｄ４５９１に従って測定した値とする。
【００２２】
ここで、第一鞘樹脂及び／又は第二鞘樹脂のメルトフローインデックスが小さいほど最も外側の芯の影響を受けて、互いに隣接する島部と島部の中間に対応する位置の素線外周が角となり、素線外周が多角形になる傾向がある。後述する比較例１の多芯プラスチック光ファイバ素線では、第一鞘樹脂のメルトフローインデックスが小さいのでファイバ素線の周囲が若干多角形ぎみとなる。第二鞘樹脂層の効果としては、第二鞘樹脂のメルトフローインデックスを大きくすることにより、これを防止し滑らかな真円に近い素線外周とすることができる。素線の長手方向に垂直な断面における全ての芯の占める面積の比率は５０％〜８５％、第一鞘樹脂層の占める面積の比率は５％〜４０％、第二鞘樹脂層の占める面積の比率は５％〜４０％が好ましい。
【００２３】
すべての島部に対して、第一鞘樹脂層と第二鞘樹脂層に樹脂を供給する供給部の断面積を同じにした複合紡糸ダイで３層同時に紡糸した場合は、島部は第二鞘樹脂からなる海部にほぼ均一な分布となる。そこで、一例として最外周の島部に導入する第二鞘樹脂供給部の断面積をそれより内側の島部に導入する第二鞘樹脂供給部の断面積の２〜４倍とした複合紡糸ダイとし、押し出し圧力を制御しながら紡糸することで、素線外周に最も近接した芯から素線外周までの最短距離を光ファイバ素線の直径の１〜４％にすることができる。こうすることにより、光が入射する部分は芯の充填率が高く光量が多く取れ、素線の外周部が厚くなり亀裂が入り憎くなり曲げに強い素線となる。
【００２４】
なお、「素線外周に最も近接した芯」とは、重心が最も素線外周側に位置した芯を意味するものとする。「最短距離」とは、素線外周に最も近接した芯の第一鞘樹脂層との界面から素線外周までの最短距離を意味するものとする。「光ファイバ素線の直径」とは、光ファイバ素線の長手方向に垂直な断面が真円のときはその直径を意味し、断面が真円でないときは同一面積を有する真円を想定し、その直径とする。また、「光ファイバ素線の直径」について、素線が長手方向において変化しない場合には、任意の断面の直径を意味し、長手方向において変化する場合には、長手方向における最大及び最小の直径の平均値とする。
【００２５】
芯と鞘樹脂層との密着性については、ポリメチルメタクリレート系樹脂からなる芯の周囲をテトラフロロエチレン成分が２８〜４０モル％、ヘキサフロロプロペン成分が８〜２２モル％、ビニリデンフロライド成分が４０〜６２モル％からなる共重合体からなる鞘樹脂で取り囲んだだけの多芯プラスチック光ファイバの場合は、硝子に柔らかい吸盤が密着するのと同じように、芯に鞘樹脂層が面と面で貼り付いているものであるため、多芯プラスチック光ファイバが断線するようなことは無いが、素線の状態で２ｍｍ以下程度の曲げ半径で急俊に曲げたような場合には、ファイバは座屈したように変形するという問題が生じることが判明している。
【００２６】
本発明の鞘樹脂においても、芯と鞘樹脂層との密着性は同じ機構であるため素線の状態で２ｍｍ以下程度の曲げ半径で急峻に曲げたような場合には、ファイバは座屈したように変形するという問題が生じることが予想される。しかし、素線外周に最も近接した芯から素線外周までの最短距離を光ファイバ素線の直径の１％以上とすることによって、１ｍｍの曲げ半径で曲げた場合でも、光ロスは一旦大きくなるが、開放すれば回復する。
【００２７】
本発明において、多芯プラスチック光ファイバ素線の直径は、０．２ｍｍ〜３．０ｍｍであることが好ましい。多芯プラスチック光ファイバ素線の直径が０．２ｍｍより小さいと、素線を紡糸するのが極めて難しくなる。３．０ｍｍより大きいと素線が剛直となり扱いにくい。
【００２８】
ナイロン樹脂を被覆層として直接本発明のプラスチック光ファイバ素線に被覆した場合には、本発明にかかる第二鞘樹脂とナイロン樹脂とが強く密着し、一体的に扱うことができる。そのため、ナイロン樹脂からなる被覆層（以下、「ナイロン被覆層」と称する）と素線とを一体的にコネクタ処理することが好ましく、ナイロン被覆層の厚さが１００μｍ程度あれば、ファイバが瞬時的に１１５〜１２０℃程度の温度になったとしても、ファイバの配向緩和による膨張を抑えるべくナイロン被覆層がしっかりと形状を保持し、結果的にファイバ形状の維持と機械強度の保持を行うことができる。
【００２９】
プラスチック光ファイバケーブルの製造にあたっては、クロスヘッドダイにより熱溶融したナイロン樹脂を素線に被覆して形成する方法を好ましく使用することができる。ナイロン樹脂としては、ナイロン１２、ナイロン６−１２共重合体、又はナイロン１１が適している。なお、被覆層に用いる樹脂組成物には、必要に応じてワックスなどの添加物を微量添加しても良い。被覆層の厚みは２０μｍ〜７００μｍが好ましい。
【実施例】
【００３０】
［比較例１］
芯を構成する透明樹脂としてポリメチルメタクリレート、鞘樹脂層を構成する透明樹脂としてテトラフロロエチレン５７モル％、ヘキサフロロプロペン１３モル％、ビニリデンフロライド３０モル％からなり、融点が１５５℃、ナトリウムＤ線で２０℃で測定した屈折率が１．３６、２３℃におけるショアＤ硬度（ＡＳＴＭＤ２２４０）が５４、メルトフローインデックス（２３０℃、荷重３．８ｋｇ、オリフィスの直径２ｍｍ、長さ８ｍｍ）が６ｇ／１０分である樹脂を使用し、１本のファイバ中の芯数が３７本である素線を製造した。
【００３１】
最外周の島部に導入する鞘樹脂供給部の断面積をそれより内側の島部に導入する鞘樹脂供給部の断面積の３倍とした複合紡糸ダイで２層同時に２４８℃で紡糸し、２．０倍に延伸熱処理して、素線の直径（海径）１０００μｍ（長手方向に垂直な断面における全ての芯の占める面積の比率６５％、素線外周に最も近接した芯から素線外周までの最短距離８μｍ）の素線にした。メルトフローインデックスが小さいため、素線外周は滑らかな円ではなく最外周の島部の個数１８個の影響を受けた多角形ぎみであった。また、図３に示した顕微鏡写真（長さ２ｍに切り取り、片端よりハロゲンランプ光を入射し、他端からの入射光を観察したもの）よりわかるように、最外周の島部の透過率が低下していた。
【００３２】
次いで、被覆層として、ナイロン１２をクロスヘッドダイにより、被覆温度２１０℃で上記素線に被覆し、外径が１．５ｍｍのプラスチック光ファイバケーブルを製造した。
【００３３】
製造したプラスチック光ファイバケーブルについて、屈曲試験と、耐熱耐湿性の信頼性試験と、素線と被覆層の接着力について引き抜き試験を実施した。
【００３４】
屈曲試験は製造したプラスチック光ファイバケーブルの長さを３ｍとって、屈曲箇所を中間点にした。両端にコネクタをつけて、ハクトロニクス社製オプティカルパワーメター「ＰＨＯＴＯＭ２０５」に接続し、６５０ｎｍの赤色ＬＥＤ光源から光を入射させて、出射光のパワー変化を測定した。半径１００ｍｍで３６０°巻きつけた時の光パワーを基準にして、半径３ｍｍで３６０°巻きつけた時に−０．１ｄＢの変化であった。半径１ｍｍで−１．１ｄＢであったが、自然開放すると−０．３ｄＢへ回復した。
【００３５】
また、製造したプラスチック光ファイバケーブル７ｍのサンプルで耐熱耐湿性の信頼性のテストを行った。用いた装置はハクトロニクス社製オプティカルパワーメター「ＰＨＯＴＯＭ２０５」である。テスト前の出射光量が−１４．７ｄＢｍであったものを、１０５℃に５００時間置いたものは−１４．７ｄＢｍで変化はなかった。同様に、テスト前の出射光量が−１４．６ｄＢｍであったものを、８５℃、８５％の湿度下に５００時間置いたものも−１４．６ｄＢｍで変化はなかった。
【００３６】
製造したプラスチック光ファイバケーブルの素線とナイロン１２被覆の間の引抜き強度を測定した。まず５０ｍｍの長さのプラスチック光ファイバケーブルをとり、片端から５ｍｍずつ注意深く被覆層をはぎとり、片側１０ｍｍずつ全部で長さ２０ｍｍの被覆層をはぎとり、３０ｍｍについては被覆層を残した。被覆層を取り除いたプラスチック光ファイバ素線部を直径１．１ｍｍの孔を明けた厚さ５ｍｍのアクリル板に貫通させ、その素線を引きながら、ナイロン被覆層とプラスチック光ファイバ素線が引き抜かれる強度を測定した。その結果、素線が伸び始める６ｋｇ以上の強度を有していた。
【００３７】
［実施例１］
芯を構成する透明樹脂としてポリメチルメタクリレート、第一鞘樹脂層を構成する第一鞘樹脂としてテトラフロロエチレン５７モル％、ヘキサフロロプロペン１３モル％、ビニリデンフロライド３０モル％からなり、融点が１５５℃、ナトリウムＤ線で２０℃で測定した屈折率が１．３６、２３℃におけるショアＤ硬度（ＡＳＴＭＤ２２４０）が５４、メルトフローインデックス（２３０℃、荷重３．８ｋｇ、オリフィスの直径２ｍｍ、長さ８ｍｍ）が６ｇ／１０分である樹脂、第二鞘樹脂層を構成する第二鞘樹脂としてテトラフロロエチレン３２モル％、ヘキサフロロプロペン１１モル％、ビニリデンフロライド５７モル％からなり、融点が１２１℃、ナトリウムＤ線で２０℃で測定した屈折率が１．３６、２３℃におけるショアＤ硬度（ＡＳＴＭＤ２２４０）が４１、メルトフローインデックス（２３０℃、荷重３．８ｋｇ、オリフィスの直径２ｍｍ、長さ８ｍｍ）が８ｇ／１０分である樹脂を使用し、１本のファイバ中の芯数が３７本である素線を製造した。
【００３８】
最外周の島部に導入する第二鞘樹脂供給部の断面積をそれより内側の島部に導入する第二鞘樹脂供給部の断面積の３倍とした複合紡糸ダイで３層同時に２４８℃で紡糸し、２．０倍に延伸熱処理して、素線の直径（海径）１０００μｍ（長手方向に垂直な断面における全ての芯の占める面積の比率６５％、第一鞘樹脂層の占める面積の比率１５％、第二鞘樹脂層の占める面積の比率２０％、素線外周に最も近接した芯から素線外周までの最短距離２５μｍ）の素線にした。素線外周は概ね滑らかな円であった。また、図４に示した顕微鏡写真（長さ２ｍに切り取り、片端よりハロゲンランプ光を入射し、他端からの入射光を観察したもの）よりわかるように、最外周の島部の透過率の低下は認められなかった。
【００３９】
次いで、被覆層として、ナイロン１２をクロスヘッドダイにより、被覆温度２１０℃で上記素線に被覆し、外径が１．５ｍｍのプラスチック光ファイバケーブルを製造した。
【００４０】
上記製造したプラスチック光ファイバケーブルについて、屈曲試験と、耐熱耐湿性の信頼性試験と、素線と被覆層の接着力について引き抜き試験を実施した。
【００４１】
屈曲試験は製造したプラスチック光ファイバケーブルの長さを３ｍとって、屈曲箇所を中間点にした。両端にコネクタをつけて、ハクトロニクス社製オプティカルパワーメター「ＰＨＯＴＯＭ２０５」に接続し、６５０ｎｍの赤色ＬＥＤ光源から光を入射させて、出射光のパワー変化を測定した。半径１００ｍｍで３６０°巻きつけた時の光パワーを基準にして、半径３ｍｍで３６０°巻きつけた時に−０．１ｄＢの変化であった。半径１ｍｍで−１．１ｄＢであったが、自然開放すると−０．３ｄＢへ回復した。
【００４２】
また、製造したプラスチック光ファイバケーブル７ｍのサンプルで耐熱耐湿性の信頼性のテストを行った。用いた装置はハクトロニクス社製オプティカルパワーメター「ＰＨＯＴＯＭ２０５」である。テスト前の出射光量が−１４．９ｄＢｍであったものを、１０５℃に５００時間置いたものは−１４．８ｄＢｍであった。同様に、テスト前の出射光量が−１４．８ｄＢｍであったものを、８５℃、８５％の湿度下に５００時間置いたものも−１４．８ｄＢｍで変化はなかった。
【００４３】
製造したプラスチック光ファイバケーブルの素線とナイロン１２被覆層の間の引抜き強度を測定した。まず５０ｍｍの長さのプラスチック光ファイバケーブルをとり、片端から５ｍｍずつ注意深く被覆層をはぎとり、片側１０ｍｍずつ全部で長さ２０ｍｍの被覆層をはぎとり、３０ｍｍについては被覆層を残した。被覆層を取り除いたプラスチック光ファイバ素線部を直径１．１ｍｍの孔を明けた厚さ５ｍｍのアクリル板に貫通させ、その素線を引きながら、ナイロン被覆層とプラスチック光ファイバ素線が引き抜かれる強度を測定した。その結果、素線が伸び始める６ｋｇ以上の強度を有していた。
【産業上の利用可能性】
【００４４】
本発明の多芯プラスチック光ファイバ素線及びケーブルは、車載用配線、ＦＡ機器配線、パソコン配線などの光信号伝送や、光電センサーなどに好適に使用できる。
【図面の簡単な説明】
【００４５】
【図１】比較例１のプラスチック光ファイバケーブルの長手方向に垂直な断面図である。
【図２】本願発明の一例のプラスチック光ファイバケーブルの長手方向に垂直な断面図である。
【図３】比較例１のプラスチック光ファイバ素線の光の透過状態を示す顕微鏡写真である。
【図４】実施例１のプラスチック光ファイバ素線の光の透過状態を示す顕微鏡写真である。
【符号の説明】
【００４６】
１…芯（島部）、２…鞘樹脂層（海部）、２ａ…第一鞘樹脂層（海部）、２ｂ…第二鞘樹脂層（海部）、３…被覆層（保護層）、４…プラスチック光ファイバケーブル、５…素線外周に最も近接した芯から素線外周までの最短距離。
【図１】
2010032641.tif 000003
【図２】
2010032641.tif 000004
【図３】
2010032641.tif 000005
【図４】
2010032641.tif 000006